(57)【要約】  第１導電型の半導体基板における受光面側となる一面側に第２導電型の不純物拡散層を形成する第１工程と、前記半導体基板の他面側にマスクパターンを形成する第２工程と、前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、前記パッシベーション膜を除去することにより前記パッシベーション膜を膜厚方向に貫通して前記半導体基板の他面側を露出させる開口部を形成する第４工程と、前記半導体基板の他面側に電気的に接続する裏面側電極を前記開口部内に埋設する第５工程と、前記不純物拡散層に電気的に接続する受光面側電極を前記半導体基板の一面側に形成する第６工程と、を含む。
2015083259.tif 000002
【特許請求の範囲】
【請求項１】
第１導電型の半導体基板における受光面側となる一面側に第２導電型の不純物拡散層を形成する第１工程と、
前記半導体基板の他面側にマスクパターンを形成する第２工程と、
前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、
前記パッシベーション膜を除去することにより前記パッシベーション膜を膜厚方向に貫通して前記半導体基板の他面側を露出させる開口部を形成する第４工程と、
前記半導体基板の他面側に電気的に接続する裏面側電極を前記開口部内に埋設する第５工程と、
前記不純物拡散層に電気的に接続する受光面側電極を前記半導体基板の一面側に形成する第６工程と、
を含むことを特徴とする太陽電池セルの製造方法。
【請求項２】
前記第４工程では、前記パッシベーション膜が耐性を有する条件で前記マスクパターンを焼却またはドライエッチング法により除去すること、
を特徴とする請求項１に記載の太陽電池セルの製造方法。
【請求項３】
前記第３工程では、前記マスクパターンの側面の一部が露出する成膜条件で、常圧ＣＶＤ法またはスパッタリング法により前記パッシベーション膜を形成し、
前記第４工程では、前記パッシベーション膜が耐性を有する条件で前記マスクパターンを焼却により除去すること、
を特徴とする請求項２に記載の太陽電池セルの製造方法。
【請求項４】
前記第２工程では、前記パッシベーション膜の形成時の温度に耐性を有する樹脂を前記半導体基板の他面側に塗布する第７工程と、
前記樹脂を固化させて前記マスクパターンを形成する第８工程と、
を含むことを特徴とする請求項３に記載の太陽電池セルの製造方法。
【請求項５】
前記樹脂が熱硬化型合成樹脂であり、
前記第８工程では、前記熱硬化型合成樹脂を加熱して該熱硬化型合成樹脂を固化させること、
を特徴とする請求項４に記載の太陽電池セルの製造方法。
【請求項６】
前記第８工程と、前記第３工程と、前記第４工程における焼却による前記マスクパターンの除去が、ＣＶＤ装置におけるチャンバー内において前記チャンバー内の温度を調整することにより行われること、
を特徴とする請求項５に記載の太陽電池セルの製造方法。
【請求項７】
前記第８工程と前記第３工程と前記第４工程における焼却による前記マスクパターンの除去とのそれぞれが、マルチチャンバーシステムを備える前記ＣＶＤ装置において異なるチャンバー内で行われること、
を特徴とする請求項６に記載の太陽電池セルの製造方法。
【請求項８】
前記第８工程と前記第３工程と前記第４工程における焼却による前記マスクパターンの除去とが、前記ＣＶＤ装置における同一チャンバー内で行われること、
を特徴とする請求項６に記載の太陽電池セルの製造方法。
【請求項９】
前記樹脂が紫外線硬化型樹脂であり、
前記第８工程では、前記紫外線硬化型樹脂に紫外線を照射して該紫外線硬化型樹脂を固化させること、
を特徴とする請求項４に記載の太陽電池セルの製造方法。
【発明の詳細な説明】
【技術分野】
【０００１】
本発明は、太陽電池セルの製造方法に関するものである。
【背景技術】
【０００２】
従来のバルク型シリコン太陽電池セル（以下、太陽電池セルと呼ぶ場合がある）は、一般的に以下のような方法により作製されている。まず、例えば第１導電型の基板としてｐ型シリコン基板を用意する。そして、シリコン基板において鋳造インゴットからスライスした際に発生するシリコン表面のダメージ層を、例えば数ｗｔ％〜２０ｗｔ％の水酸化ナトリウムや水酸化カリウムのようなアルカリ溶液で１０μｍ〜２０μｍ厚除去する。【０００３】
つぎに、ダメージ層を除去した表面にテクスチャーと呼ばれる表面凸凹構造を作製する。太陽電池セルの表面側（受光面側）では、通常、光反射を抑制させて太陽光をできるだけ多くｐ型シリコン基板上に取り込むために、このようなテクスチャーを形成する。テクスチャーの作製方法としては、例えばアルカリテクスチャー法と呼ばれる方法がある。アルカリテクスチャー法では、数ｗｔ％の水酸化ナトリウムや水酸化カリウムの様なアルカリ低濃度液にＩＰＡ（イソプロピルアルコール）等の異方性エッチングを促進する添加剤を添加した溶液で異方性エッチングを行ない、シリコン（１１１）面が出るようにテクスチャーを形成する。【０００４】
続いて、拡散処理としてｐ型シリコン基板を例えばオキシ塩化リン（ＰＯＣｌ３）、窒素、酸素の混合ガス雰囲気で例えば８００℃〜９００℃で数十分間処理し、表面全面に一様に第２導電型の不純物層としてｎ型層を形成する。シリコン表面に一様に形成されたｎ型層のシート抵抗を３０〜８０Ω／□程度とすることで、良好な太陽電池の電気特性が得られる。【０００５】
ここで、ｎ型層は、シリコン表面に一様に形成されるので、表面と裏面とは電気的に接続された状態である。この電気的接続を遮断するために、例えばドライエチングによりｐ型シリコン基板の端面領域をエッチングする。また、その他の方法として、レーザによりｐ型シリコン基板の端面分離を行うこともある。この後、ｐ型シリコン基板をフッ酸水溶液に浸漬し、拡散処理中に表面に堆積したガラス質（ＰＳＧ）をエッチング除去する。【０００６】
つぎに、反射防止を目的とした絶縁膜（反射防止膜）としてシリコン酸化膜、シリコン窒化膜、酸化チタン膜などの絶縁膜をｎ型層の表面に一様な厚みで形成する。反射防止膜としてシリコン窒化膜を形成する場合は、例えばプラズマＣＶＤ法でシラン（ＳｉＨ４）ガス及びアンモニア（ＮＨ３）ガスを原材料にして、３００℃以上、減圧下の条件で成膜形成する。反射防止膜の屈折率は２．０〜２．２程度であり、最適な膜厚は７０ｎｍ〜９０ｎｍ程度である。なお、このようにして形成される反射防止膜は絶縁体であることに注意すべきであり、表面側電極をこの上に単に形成しただけでは、太陽電池として作用しない。【０００７】
つぎに、グリッド電極形成用およびバス電極形成用のマスクを使用して、表面側電極となる銀ペーストを反射防止膜上にグリッド電極およびバス電極の形状にスクリーン印刷法により塗布し、乾燥させる。ここでは、表面側電極用の銀ペーストは、反射防止を目的とした絶縁膜に形成される。【０００８】
つぎに、裏アルミニウム電極となりアルミニウム、ガラス等を含む裏アルミニウム電極ペースト、および裏銀バス電極となる裏銀ペーストを基板の裏面にそれぞれ裏アルミニウム電極の形状および裏銀バス電極の形状にスクリーン印刷法により塗布し、乾燥させる。【０００９】
つぎに、シリコン基板の表裏面に塗布した電極ペーストを同時に６００℃〜９００℃程度で数分間〜数十秒間焼成する。これにより、シリコン基板の表面側に表面側電極としてグリッド電極およびバス電極が形成され、シリコン基板の裏面側に裏面側電極として裏アルミニウム電極および裏銀バス電極が形成される。ここで、シリコン基板の表面側では銀ペースト中に含まれているガラス材料で反射防止膜が溶融している間に銀材料がシリコンと接触し、再凝固する。これにより、表面側電極とシリコン基板（ｎ型層）との導通が確保される。このようなプロセスは、ファイヤースルー法と呼ばれている。また、裏アルミニウム電極ペーストもシリコン基板の裏面と反応し、裏アルミニウム電極の直下に拡散によって形成されていたｎ型層を補償してｐ＋層が形成される。このような工程を実施することにより、バルク型シリコン太陽電池セルが形成される。【００１０】
ここで、更に高光電変換効率を有する太陽電池セルを得るために、太陽電池セルの裏面（受光面と反対側の面）における電気を取り出すための電極領域を除く全体に、シリコン窒化膜（ＳｉＮ膜）や酸化膜を裏面パッシベーション膜として形成することがある（たとえば、非特許文献１、非特許文献２参照）。
【先行技術文献】
【非特許文献】
【００１１】
【非特許文献１】Jianhua  Zhao，  et  al  “19.8％  efficient  “honeycomb”  textured  multicrystalline  and  24.4％  monocrystalline  silicon  solar  cells”,  APPLIED  PHYSICS  LETTERS  VOLUME  73，  NUMBER14，  pp1991-1993
【非特許文献２】E.  Schneiderlochner，  et  al  “SILICON  SOLAR  CELLS  WITH  SCREEN  PRINTED-FRONT  CONTACT  AND  DIELECTRICALLY  PASSIVATED,  LASER-FIRED  REAR  ELECTRODE”,  the  19th  European  Photovoltaic  Solar  Energy  Conference,  7-11  June  2004  Paris
【発明の概要】
【発明が解決しようとする課題】
【００１２】
しかしながら、シリコン窒化膜（ＳｉＮ膜）や酸化膜を裏面パッシベーション膜として採用する場合には、太陽電池基板の裏面との導通のために絶縁膜である裏面パッシベーション膜の一部に穴あけを行う工程が別途必要である。この穴あけを行う工程は、量産化の障害となっている。【００１３】
初期の段階では、フォトリソグラフィー技術を用いた高価で手間のかかる工程により、絶縁膜の穴あけが行われていた。一方、近年は、工程数が少ない、レーザによる直接穴あけを行う技術も確立されつつある。しかし、レーザによる穴あけは、処理能力が低く、量産には適しているとは言い難い。【００１４】
本発明は、上記に鑑みてなされたものであって、裏面パッシベーション膜を備えて光電変換効率に優れた太陽電池セルを簡便な工程で生産性良く製造可能な太陽電池セルの製造方法を得ることを目的とする。
【課題を解決するための手段】
【００１５】
上述した課題を解決し、目的を達成するために、本発明にかかる太陽電池セルの製造方法は、第１導電型の半導体基板における受光面側となる一面側に第２導電型の不純物拡散層を形成する第１工程と、前記半導体基板の他面側にマスクパターンを形成する第２工程と、前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、前記パッシベーション膜を除去することにより前記パッシベーション膜を膜厚方向に貫通して前記半導体基板の他面側を露出させる開口部を形成する第４工程と、前記半導体基板の他面側に電気的に接続する裏面側電極を前記開口部内に埋設する第５工程と、前記不純物拡散層に電気的に接続する受光面側電極を前記半導体基板の一面側に形成する第６工程と、を含むことを特徴とする。
【発明の効果】
【００１６】
本発明によれば、裏面パッシベーション膜を備えて光電変換効率に優れた太陽電池セルを簡便な工程で生産性良く製造できる、という効果を奏する。
【図面の簡単な説明】
【００１７】
【図１】図１は、本発明の実施の形態にかかる太陽電池セルの構成を模式的に示す図であり、受光面側から見た太陽電池セルの上面図である。
【図２】図２は、本発明の実施の形態にかかる太陽電池セルの構成を模式的に示す図であり、受光面と反対側（裏面）から見た太陽電池セルの下面図である。
【図３】図３は、本発明の実施の形態にかかる太陽電池セルの要部断面図であり、図１のＡ−Ａ方向における要部断面図である。
【図４】図４は、本発明の実施の形態にかかる太陽電池セルの要部断面図であり、図１のＢ−Ｂ方向における要部断面図である。
【図５】図５は、本発明の実施の形態にかかる太陽電池セルの裏面パッシベーション膜に形成された櫛型の開口部の形状を示す太陽電池セルの下面図である。
【図６】図６は、本発明の実施の形態にかかる太陽電池セルの製造工程を説明するためのフローチャートである。
【図７】図７は、本発明の実施の形態にかかる太陽電池セルの製造工程の一例を模式的に示す工程図である。
【図８】図８は、本発明の実施の形態にかかる太陽電池セルの製造工程の一例を模式的に示す工程図である。
【図９】図９は、本発明の実施の形態にかかる太陽電池セルの製造工程の一例を模式的に示す工程図である。
【図１０】図１０は、本発明の実施の形態にかかる太陽電池セルの製造工程の一例を模式的に示す工程図である。
【図１１】図１１は、本発明の実施の形態にかかる太陽電池セルの製造工程の一例を模式的に示す工程図である。
【図１２】図１２は、本発明の実施の形態にかかる太陽電池セルの製造工程の一例を模式的に示す工程図である。
【図１３】図１３は、本発明の実施の形態にかかる太陽電池セルの製造工程の一例を模式的に示す工程図である。
【図１４】図１４は、本発明の実施の形態にかかる太陽電池セルの製造工程の一例を模式的に示す工程図である。
【図１５】図１５は、本発明の実施の形態にかかる太陽電池セルの製造工程の一例を模式的に示す工程図である。
【図１６】図１６は、本発明の実施の形態にかかる太陽電池セルの製造工程の一例を模式的に示す工程図である。
【図１７】図１７は、本発明の実施の形態にかかる太陽電池セルの製造工程のうち、裏面側電極の製造工程を模式的に示す工程図である。
【図１８】図１８は、本発明の実施の形態にかかる太陽電池セルの製造工程のうち、裏面側電極の製造工程を模式的に示す工程図である。
【図１９】図１９は、本発明の実施の形態にかかる太陽電池セルの製造工程のうち、裏面側電極の製造工程を模式的に示す工程図である。
【図２０】図２０は、本発明の実施の形態にかかる太陽電池セルの製造工程のうち、裏面側電極の製造工程を模式的に示す工程図である。
【図２１】図２１は、本発明の実施の形態にかかる太陽電池セルの製造工程のうち、裏面側電極の製造工程を模式的に示す工程図である。
【図２２】図２２は、本発明の実施の形態にかかる太陽電池セルの製造工程のうち、裏面側電極の製造工程を模式的に示す工程図である。
【発明を実施するための形態】
【００１８】
以下に、本発明にかかる太陽電池セルの製造方法の実施の形態を図面に基づいて詳細に説明する。なお、本発明は以下の記述に限定されるものではなく、本発明の要旨を逸脱しない範囲において適宜変更可能である。また、以下に示す図面においては、理解の容易のため、各部材の縮尺が実際とは異なる場合がある。各図面間においても同様である。また、平面図であっても、図面を見易くするためにハッチングを付す場合がある。
【００１９】
実施の形態．
図１〜図５は、本発明の実施の形態にかかる太陽電池セル１の構成を模式的に示す図である。図１は、受光面側から見た太陽電池セル１の上面図である。図２は、受光面と反対側（裏面）から見た太陽電池セル１の下面図である。図３は、太陽電池セル１の要部断面図であり、図１のＡ−Ａ方向における要部断面図である。図４は、太陽電池セル１の要部断面図であり、図１のＢ−Ｂ方向における要部断面図である。図５は、太陽電池セル１の裏面側に設けられた裏面パッシベーション膜に形成された櫛型の開口部の形状を示す太陽電池セル１の下面図である。
【００２０】
本実施の形態にかかる太陽電池セル１においては、ｐ型単結晶シリコンからなる半導体基板２の受光面側にリン拡散によってｎ型不純物拡散層３が形成されてｐｎ接合を有する半導体基板１１が形成されているとともに、ｎ型不純物拡散層３上にシリコン窒化膜（ＳｉＮ膜）よりなる反射防止膜４が形成されている。なお、半導体基板２としてはｐ型単結晶のシリコン基板に限定されず、ｎ型の単結晶シリコン基板を用いてもよい。
【００２１】
また、図３に示されるように、半導体基板１１の受光面側（ｎ型不純物拡散層３）および裏面側の表面には、微小凹凸２ａにより構成されるテクスチヤー構造が形成されている。テクスチヤー構造は、受光面において外部からの光を吸収する面積を増加し、受光面における光反射率を抑え、光を閉じ込める構造となっている。
【００２２】
反射防止膜４は、シリコン窒化膜（ＳｉＮ膜）、シリコン酸化膜（ＳｉＯ２膜）や酸化チタン膜（ＴｉＯ２膜）などの反射防止を目的とした絶縁膜からなる。また、半導体基板１１の受光面側には、長尺細長の表銀グリッド電極５が複数並べて設けられ、この表銀グリッド電極５と導通する表銀バス電極６が該表銀グリッド電極５と略直交するように設けられており、それぞれ底面部において、ｎ型不純物拡散層３に電気的に接続している。表銀グリッド電極５および表銀バス電極６は銀材料により構成されている。
【００２３】
表銀グリッド電極５は、例えば１００μｍ〜２００μｍ程度の幅を有するとともに２ｍｍ程度の間隔で略平行に配置され、半導体基板１１の内部で発電した電気を集電する。また、表銀バス電極６は、例えば１ｍｍ〜３ｍｍ程度の幅を有するとともに太陽電池セル１枚当たりに２本〜４本配置され、表銀グリッド電極５で集電した電気を外部に取り出す。そして、表銀グリッド電極５と表銀バス電極６とにより第１電極である受光面側電極１２が構成される。受光面側電極１２は、半導体基板１１に入射する太陽光を遮ってしまうため、可能なかぎり面積を小さくすることが発電効率向上の観点では望ましく、図１に示すような櫛型の表銀グリッド電極５とバー状の表銀バス電極６として配置するのが一般的である。
【００２４】
シリコン太陽電池セルの受光面側電極の電極材料には、通常、銀ペーストが用いられ、例えば、鉛ボロンガラスが添加されている。このガラスはフリット状のもので、例えば、鉛（Ｐｂ）５〜３０ｗｔ％、ボロン（Ｂ）５〜１０ｗｔ％、シリコン（Ｓｉ）５〜ｌ５ｗｔ％、酸素（Ｏ）３０〜６０ｗｔ％の組成から成り、さらに、亜鉛(Ｚｎ)やカドミウム（Ｃｄ）なども数ｗｔ％程度混合される場合もある。このような鉛ボロンガラスは、数百℃（例えば、８００℃）の加熱で溶解し、その際にシリコンを侵食する性質を有している。また一般に、結晶系シリコン太陽電池セルの製造方法においては、このガラスフリットの特性を利用して、シリコン基板と銀ペーストとの電気的接触を得る方法が用いられている。
【００２５】
一方、半導体基板１１の裏面（受光面と反対側の面）には、全体にわたってシリコン窒化膜（ＳｉＮ膜）からなる裏面絶縁膜である裏面パッシベーション膜７が形成されている。裏面パッシベーション膜７には、図５に示されるように図中の縦方向および横方向に延在する櫛型形状の開口部７ａが設けられている。なお、図５においては、裏面パッシベーション膜７における開口部７ａの形状に注目して示しており、一部部材の記載を省略している。
【００２６】
開口部７ａ内には、銀材料を含む裏銀電極８とアルミニウム材料を含む裏アルミニウム電極９とが埋設されている。櫛型形状の開口部７ａにおける縦方向に延在するライン状領域と横方向に延在するライン状領域との交点部分は、正方形状に形成されている。この交点部分は、表銀バス電極６と略同一方向に配列して設けられている。開口部７ａにおけるこの正方形状の交点部分には、一部が裏面パッシベーション膜７の表面から突出した状態で裏銀電極８が埋設されている。
【００２７】
開口部７ａにおいて裏銀電極８が埋設されていない領域には、裏アルミニウム電極９が埋設されている。裏アルミニウム電極９は、半導体基板１１の裏面からの集電が効率良くできるように半導体基板１１の受光面側の電極と同様に、開口部７ａにおいて櫛型形状に埋設されている。さらに、裏アルミニウム電極９は、半導体基板１１の裏面において裏銀電極８を囲んで裏面パッシベーション膜７上にも形成されており、裏銀電極８を囲んで半導体基板１１の裏面のほぼ全面に形成されている。そして、裏銀電極８と裏アルミニウム電極９とにより、第２電極である裏面側電極１３が構成されている。
【００２８】
また、半導体基板１１の裏面（受光面と反対側の面）側の表層部における裏アルミニウム電極９の下部領域には、高濃度不純物を含んだｐ＋層（ＢＳＦ（Back  Surface  Field）層）１０が形成されている。ｐ＋層１０は、ＢＳＦ効果を得るために設けられ、ｐ型層（半導体基板２）中の電子が消滅しないようにバンド構造の電界でｐ型層（半導体基板２）電子濃度を高めるようにする。
【００２９】
このように構成された太陽電池セル１では、太陽光が太陽電池セル１の受光面側から半導体基板１１のｐｎ接合面（半導体基板２と、ｎ型不純物拡散層３との接合面）に照射されると、ホールと電子が生成する。ｐｎ接合部の電界によって、生成した電子は、ｎ型不純物拡散層３に向かって移動し、ホールはｐ＋層１０に向かって移動する。これにより、ｎ型不純物拡散層３に電子が過剰となり、ｐ＋層１０にホールが過剰となる結果、光起電力が発生する。この光起電力はｐｎ接合を順方向にバイアスする向きに生じ、ｎ型不純物拡散層３に接続した受光面側電極１２がマイナス極となり、ｐ＋層１０に接続した裏アルミニウム電極９がプラス極となって、図示しない外部回路に電流が流れる。なお、裏銀電極８が存在する理由は、複数の太陽電池セル１を接続してモジュールを作製する際に、太陽電池セル１同士をタブ接続するために必要であるからである。
【００３０】
以下、本実施の形態にかかる太陽電池セル１の製造方法について図面に沿って説明する。図６は、本発明の実施の形態にかかる太陽電池セル１の製造工程を説明するためのフローチャートである。図７〜図１６は、本発明の実施の形態にかかる太陽電池セル１の製造工程の一例を模式的に示す工程図であり、図３に対応する要部断面図である。図１７〜図２２は、本発明の実施の形態にかかる太陽電池セル１の製造工程のうち、裏面側電極１３の製造工程を模式的に示す工程図である。図１７〜図２２における（ａ）は、半導体基板１１を受光面と反対側（裏面）から見た下面図である。図１７〜図１９における（ｂ）は、各図の（ａ）のＣ−Ｃ方向における要部断面図である。図２０〜図２２における（ｂ）は、各図の（ａ）のＤ−Ｄ方向における要部断面図である。
【００３１】
まず、半導体基板２として例えば数百μｍ厚のｐ型単結晶シリコン基板を用意する（図７）。ｐ型単結晶シリコン基板は、溶融したシリコンを冷却固化してできたインゴットをワイヤーソーでスライスして製造するため、表面にスライス時のダメージが残っている。そこで、ｐ型単結晶シリコン基板を酸または加熱したアルカリ溶液中、例えば水酸化ナトリウム水溶液に浸漬して表面をエッチングすることにより、シリコン基板の切り出し時に発生してｐ型単結晶シリコン基板の表面近くに存在するダメージ領域を取り除く。例えば数ｗｔ％〜２０ｗｔ％の水酸化ナトリウムや水酸化カリウムのようなアルカリ溶液で１０μｍ〜２０μｍ厚だけ表面を除去する。なお、ここでは、半導体基板２に用いるｐ型シリコン基板として、比抵抗が０．１Ω・ｃｍ〜５Ω・ｃｍであり、（１００）面方位のｐ型単結晶シリコン基板を例に説明する。
【００３２】
ダメージ除去に続いて、同様のアルカリ低濃度液、数ｗｔ％の水酸化ナトリウムや水酸化カリウムのようなアルカリ低濃度液にＩＰＡ（イソプロピルアルコール）等の異方性エッチングを促進する添加剤を添加した溶液で異方性エッチングを行う。この異方性エッチングにより、シリコン（１１１）面が出るようにｐ型単結晶シリコン基板の受光面側および裏面側の表面に略４角錐形状の微小凹凸２ａが形成されてテクスチヤー構造が形成される（ステップＳ１０、図８）。すなわち、ｐ型単結晶シリコン基板の表裏面に対して、アルカリ系溶液を用いたウエットエッチング（アルカリテクスチャー法）によるテクスチャー構造の形成を行う。
【００３３】
つぎに、半導体基板２にｐｎ接合を形成する（ステップＳ２０、図９）。すなわち、リン（Ｐ）等のＶ族元素を半導体基板２に拡散等させて数百ｎｍ厚のｎ型不純物拡散層３を形成する。ここでは、表面にテクスチャー構造を形成したｐ型単結晶シリコン基板に対して、熱拡散によりオキシ塩化リン（ＰＯＣｌ３）を拡散させてｐｎ接合を形成する。
【００３４】
この拡散工程では、ｐ型単結晶シリコン基板を例えばオキシ塩化リン（ＰＯＣｌ３）ガス、窒素ガス、酸素ガスの混合ガス雰囲気中で気相拡散法により例えば８００℃〜９００℃の高温で数十分間、熱拡散させて、ｐ型単結晶シリコン基板の表面層にリン（Ｐ）が拡散したｎ型不純物拡散層３を一様に形成する。半導体基板２の表面に形成されたｎ型不純物拡散層３のシート抵抗の範囲が３０Ω／□〜８０Ω／□程度である場合に良好な太陽電池の電気特性が得られる。
【００３５】
ここで、ｎ型不純物拡散層３は半導体基板２の全面に形成される。このため、半導体基板２の表面（受光面）と裏面とは電気的に接続された状態である。そこで、この電気的接続を遮断するために、たとえばドライエッチングにより半導体基板２の端面領域をエッチングする（図１０）。また、ｎ型不純物拡散層３の形成直後の表面には拡散処理中に表面に堆積したガラス質（燐珪酸ガラス、ＰＳＧ：Phospho-Silicate  Glass）層が形成されている。このため、半導体基板２をフッ酸水溶液等に浸漬してＰＳＧ層をエッチング除去する。
【００３６】
つぎに、光電変換効率改善のために、半導体基板２の受光面側の一面に反射防止膜４としてシリコン酸化膜、シリコン窒化膜、酸化チタン膜などの絶縁膜を一様な厚みで形成する（ステップＳ３０、図１０）。反射防止膜４の膜厚および屈折率は、光反射を最も抑制する値に設定する。反射防止膜４の形成は、例えばプラズマＣＶＤ法を使用し、シラン（ＳｉＨ４）ガスとアンモニア（ＮＨ３）ガスの混合ガスを原材料に用いて、３００℃以上、減圧下の条件で反射防止膜４として窒化シリコン膜を成膜形成する。屈折率は例えば２．０〜２．２程度であり、最適な反射防止膜厚は例えば７０ｎｍ〜９０ｎｍである。
【００３７】
なお、反射防止膜４として、屈折率の異なる２層以上の膜を積層してもよい。また、反射防止膜４の形成方法は、プラズマＣＶＤ法の他に蒸着法、熱ＣＶＤ法などを用いてもよい。なお、このようにして形成される反射防止膜４は絶縁体であることに注意すべきであり、受光面側電極１２をこの上に単に形成しただけでは、太陽電池セルとして作用しない。
【００３８】
つぎに、リン（Ｐ）の拡散により半導体基板２の裏面に形成されたｎ型不純物拡散層３を除去する。これにより、第１導電型層であるｐ型単結晶シリコンからなる半導体基板２と、該半導体基板２の受光面側に形成された第２導電型層であるｎ型不純物拡散層３と、によりｐｎ接合が構成された半導体基板１１が得られる（図１１）。なお、半導体基板２の片面のみにｎ型不純物拡散層３を形成する場合には、上述した半導体基板２の端面領域のエッチングおよび半導体基板２の裏面に形成されたｎ型不純物拡散層３の除去は不要である。
【００３９】
つぎに、半導体基板１１の裏面側に、マスクパターン２１としてペースト状の熱硬化型樹脂を、たとえばスクリーン印刷によりパターン印刷して塗布する。マスクパターン２１は、後述するように半導体基板１１の裏面側に裏面パッシベーション膜７を形成する際のマスクとして機能する。熱硬化型樹脂には、裏面パッシベーション膜７の形成時の温度（成膜温度）に耐性を有する樹脂が用いられる。マスクパターン２１の形状については、所望の電極パターンに基づき作成する。本実施の形態では、マスクパターン２１を櫛形形状に形成し、櫛形形状における縦方向に延在するライン状領域と横方向に延在するライン状領域との交点部分は正方形状とする。
【００４０】
その後、半導体基板１１をベーク炉に導入して加熱処理することにより、熱硬化型樹脂を固化させる（ステップＳ４０、図１２、図１７）。この熱硬化型樹脂の固化工程は、後述する裏面パッシベーション膜７の形成に用いる装置がマルチチャンバーシステムを備える装置である場合には、裏面パッシベーション膜７を成膜する成膜チャンバーの前段のチャンバー内に半導体基板１１を保持し、該チャンバー内の温度を熱硬化型樹脂の固化温度以上とする。これにより、熱硬化型樹脂を固化する工程と、裏面パッシベーション膜７の成膜工程との連続処理が可能であり、工程の簡略化が可能である。
【００４１】
また、裏面パッシベーション膜７を成膜する成膜チャンバー内に半導体基板１１を保持し、該チャンバー内の温度を熱硬化型樹脂の固化温度以上としてもよい。その後、該成膜チャンバーにおいてそのまま裏面パッシベーション膜７を成膜する。これにより、熱硬化型樹脂を固化する工程と、裏面パッシベーション膜７の成膜工程との連続処理が可能であり、工程の簡略化が可能である。
【００４２】
ここではマスクパターン２１を形成するための印刷ペーストとして熱硬化型樹脂を使用する場合について説明したが、後の裏面パッシベーション膜７の成膜工程での成膜温度に耐性があり、更に後の工程で容易に焼却またドライエッチングにより除去できれば、これに限定されない。たとえば紫外線硬化型樹脂のように熱硬化型樹脂とは異なる固化特性を有する印刷ペーストを使用することも可能である。マスクパターンを形成する印刷ペーストとして紫外線硬化型樹脂を用いる場合には、半導体基板１１の裏面側に紫外線硬化型樹脂をパターン印刷した後に、該紫外線硬化型樹脂に紫外線を照射して固化させる。なお、紫外線硬化型樹脂についても、裏面パッシベーション膜７の形成時の温度（成膜温度）に耐性を有する樹脂が用いられる。
【００４３】
つぎに、マスクパターン２１が形成された半導体基板１１の裏面側の全面に、シリコン窒化膜（ＳｉＮ膜）からなる裏面パッシベーション膜７を形成する（ステップＳ５０、図１３、図１８）。すなわち、熱硬化型樹脂によりマスクパターン２１が形成された半導体基板１１の裏面側に、たとえばプラズマＣＶＤ法により屈折率１．９〜２．２、厚さ６０ｎｍ〜３００ｎｍのシリコン窒化膜（ＳｉＮ膜）からなる裏面パッシベーション膜７を成膜する。ここで、裏面パッシベーション膜７は、マスクパターン２１の厚みよりも薄い膜厚で、マスクパターン２１の少なくとも上部の側面の一部が露出するようにマスクパターン２１を埋設して成膜される。なお、図１８（ａ）におけるマスクパターン２１の部分については裏面パッシベーション膜７を透過して示している。
【００４４】
このような裏面パッシベーション膜７を形成することにより、半導体基板１１の裏面におけるキャリアの再結合速度を抑制することができ、高出力化のために十分な裏面界面を実現することができる。この工程で注意すべき点は、ステップカバレッジの良い条件で裏面パッシベーション膜７の成膜を行うと、熱硬化型樹脂の側面にもシリコン窒化膜（ＳｉＮ膜）が成膜されてしまい、つぎの工程で熱硬化型樹脂が上手く除去できなくなる可能性があるということである。すなわち、熱硬化型樹脂の表面の全面が裏面パッシベーション膜７で覆われると、熱硬化型樹脂の表面に酸素が供給されなくなり、熱硬化型樹脂が焼却されにくくなる。したがって、裏面パッシベーション膜７の成膜は、ステップカバレッジの悪い条件で、マスクパターン２１の少なくとも上部の側面の一部が露出するように行われる。
【００４５】
裏面パッシベーション膜７の成膜法としてプラズマＣＶＤ法を用いる場合には、常圧に近い条件（常圧プラズマＣＶＤ法）を選択することが好ましい。裏面パッシベーション膜７の成膜法としてプラズマＣＶＤ法以外の成膜法を用いる場合には、スパッタリング法を選択することが好ましい。
【００４６】
つぎに、同一のチャンバー内、またはマルチチャンバーシステムであれば別のチャンバー内において、マスクパターン２１の熱硬化型樹脂を加熱処理により焼き飛ばして除去（焼却除去）する。加熱処理における加熱温度は、熱硬化型樹脂が消失し、且つ裏面パッシベーション膜７が耐性を有する条件とされる。これにより、半導体基板２の裏面側においてマスクパターン２１が形成されていた領域に、裏面パッシベーション膜７を膜厚方向に貫通して半導体基板２の裏面側を露出させる櫛形形状の開口部７ａが形成される（ステップＳ６０、図１４、図１９）。開口部７ａは、マスクパターン２１と同じ櫛形形状に形成される。ここで、マスクパターン２１の少なくとも上部の側面の一部が裏面パッシベーション膜７から露出しているため、熱硬化型樹脂の表面に確実に酸素が供給され、熱硬化型樹脂が確実に焼却される。また、マスクパターン２１が除去されることにより、該マスクパターン２１上の裏面パッシベーション膜７も除去される。
【００４７】
この加熱処理では、裏面パッシベーション膜７の形成に用いた装置がマルチチャンバーシステムを備える装置である場合には、裏面パッシベーション膜７が成膜された成膜チャンバーの後段のチャンバー内に半導体基板１１を保持する。そして、該チャンバー内の温度を、熱硬化型樹脂が消失し且つ裏面パッシベーション膜７が耐性を有する温度に調整する。これにより、裏面パッシベーション膜７の成膜工程と、熱硬化型樹脂を除去する工程との連続処理が可能であり、工程の簡略化が可能である。
【００４８】
また、裏面パッシベーション膜７が成膜された成膜チャンバー内に半導体基板１１をそのまま保持し、該チャンバー内の温度を、熱硬化型樹脂が消失し且つ裏面パッシベーション膜７が耐性を有する温度に調整してもよい。これにより、裏面パッシベーション膜７の成膜工程と、熱硬化型樹脂を除去する工程との連続処理が可能であり、工程の簡略化が可能である。
【００４９】
なお、このマスクパターン２１の除去工程では、高温加熱処理によるマスクパターン２１の焼却除去以外に、シリコン窒化膜（ＳｉＮ膜）と熱硬化型樹脂との間で充分な化学的選択比が存在するガスを用いたドライエッチングを使用しても同一の効果が得られる。
【００５０】
このように、本実施の形態では裏面パッシベーション膜７の形成前に半導体基板１１の裏面側にマスクパターン２１を形成し、裏面パッシベーション膜７を形成し、その後、マスクパターン２１を焼却除去する。したがって、本実施の形態では、安価かつ簡便な手法である熱硬化型樹脂の印刷および加熱処理を用いることにより、裏面パッシベーション膜７に対する穴あけ加工が実現できる。
【００５１】
つぎに、裏面側電極１３を形成する（焼成前）。まず、半導体基板１１の裏面側にスクリーン印刷によって、電極材料ペーストである裏銀ペースト８ａを裏銀電極８の形状に、パッド状に塗布し、乾燥させる（ステップＳ７０、図２０）。ここで、裏銀ペースト８ａは、櫛形形状の開口部７ａのうち、縦方向に延在するライン状領域と横方向に延在するライン状領域との交点部分の正方形状の領域に、一部が裏面パッシベーション膜７の表面から突出するように印刷される。
【００５２】
つぎに、半導体基板１１の裏面側にスクリーン印刷によって、裏アルミニウム電極９の形状に電極材料ペーストである裏アルミニウムペースト９ａを塗布し、乾燥させる（ステップＳ８０、図１５、図２１）。ここで、裏アルミニウムペースト９ａは、櫛形形状の開口部７ａのうち裏銀ペースト８ａの塗布領域を除いた領域を埋めて、裏銀ペースト８ａに接触させて塗布される。また、裏アルミニウムペースト９ａは、半導体基板１１の裏面において裏銀電極８を囲んで裏面パッシベーション膜７上にも塗布され、裏銀電極８を囲んで半導体基板１１の裏面のほぼ全面に塗布される。したがって、裏アルミニウムペースト９ａは、半導体基板１１の裏面において、先に印刷・乾燥した裏銀ペースト８ａの領域を除いて印刷される。
【００５３】
また、図２０および図２１では、開口部７ａの正方形状の領域のうちの内部側領域に裏銀ペースト８ａが塗布され、開口部７ａの正方形状の領域のうちの外部側領域に裏アルミニウムペースト９ａが塗布される場合について示しているが、正方形状の領域の全体に裏銀ペースト８ａが塗布されてもよい。
【００５４】
ついで、スクリーン印刷により受光面側に表銀電極（受光面側電極１２）を形成する（焼成前）。すなわち、半導体基板１１の受光面である反射防止膜４上に、表銀グリッド電極５と表銀バス電極６との形状に、ガラスフリットを含む電極材料ペーストである銀ペースト５ａをスクリーン印刷によって塗布した後、銀ペースト５ａを乾燥させる（ステップＳ９０、図１５）。なお、図１２〜図１６では、受光面側において隣接する表銀グリッド電極５の間隔と、裏面側においてグリッド電極として隣接する裏アルミニウム電極９の間隔とが同じである場合を示している。また、図１５は図１のＡ−Ａ方向における断面図に対応するため、図１５では裏銀ペースト８ａは示されていない。
【００５５】
その後、半導体基板１１の表面および裏面の電極ペーストを例えば６００℃〜９００℃で同時に焼成することで、半導体基板１１の表側では銀ペースト中に含まれているガラス材料で反射防止膜４が溶融している問に銀材料がシリコンと接触し再凝固する。これにより、受光面側電極１２としての表銀グリッド電極５および表銀バス電極６とが得られ、受光面側電極１２と半導体基板１１のシリコンとの導通が確保される（ステップＳ１００、図１６）。このようなプロセスは、ファイヤースルー法と呼ばれる。
【００５６】
半導体基板１１の裏面側では、裏銀ペースト８ａの銀材料がシリコンと接触し再凝固して裏銀電極８が得られる（図２２）。また、開口部７ａに塗布された裏アルミニウムペースト９ａも半導体基板１１のシリコンと反応して裏アルミニウム電極９が得られ、かつ裏アルミニウム電極９の直下にｐ＋層１０を形成する。また、裏面パッシベーション膜７上に塗布された裏アルミニウムペースト９ａも焼成されて、裏面パッシベーション膜７上にも裏アルミニウム電極９が得られる。したがって、裏アルミニウム電極９は、半導体基板１１の裏面において、裏銀電極８の領域を除いて形成される。なお、裏アルミニウムペースト９ａはガラスフリットを含まない。このため、裏アルミニウムペースト９ａの焼成においてはファイヤースルーは生じない。
【００５７】
以上の工程を実施することにより、図１〜図５に示される本実施の形態にかかる太陽電池セル１が得られる。なお、電極材料であるペーストの半導体基板１１への配置の順番（印刷の順番）を、受光面側と裏面側とで入れ替えてもよい。
【００５８】
上述したように、実施の形態１においては、半導体基板１１の裏面側にマスクパターン２１を形成した後に裏面パッシベーション膜７を形成し、その後、マスクパターン２１を除去する。これにより、実施の形態１においては、安価かつ簡便な工程により、裏面パッシベーション膜７に開口部７ａを形成することができる。
【００５９】
したがって、実施の形態１によれば、裏面パッシベーション膜を備えて光電変換効率に優れた太陽電池セルを、安価かつ簡便な工程で生産性良く製造できる、という効果を奏する。
【産業上の利用可能性】
【００６０】
以上のように、本発明にかかる太陽電池セルの製造方法は、裏面パッシベーション膜を備えて光電変換効率に優れた太陽電池セルを簡便な工程で生産性良く製造する場合に有用である。
【符号の説明】
【００６１】
１  太陽電池セル、２  半導体基板、２ａ  微小凹凸、３  ｎ型不純物拡散層、４  反射防止膜、５  表銀グリッド電極、５ａ  銀ペースト、６  表銀バス電極、７  裏面パッシベーション膜、７ａ  開口部、８  裏銀電極、８ａ  裏銀ペースト、９  裏アルミニウム電極、９ａ  裏アルミニウムペースト、１０  ｐ＋層、１１  半導体基板、１２  受光面側電極、１３  裏面側電極、２１  マスクパターン。
【図１】
2015083259.tif 000003
【図２】
2015083259.tif 000004
【図３】
2015083259.tif 000005
【図４】
2015083259.tif 000006
【図５】
2015083259.tif 000007
【図６】
2015083259.tif 000008
【図７】
2015083259.tif 000009
【図８】
2015083259.tif 000010
【図９】
2015083259.tif 000011
【図１０】
2015083259.tif 000012
【図１１】
2015083259.tif 000013
【図１２】
2015083259.tif 000014
【図１３】
2015083259.tif 000015
【図１４】
2015083259.tif 000016
【図１５】
2015083259.tif 000017
【図１６】
2015083259.tif 000018
【図１７】
2015083259.tif 000019
【図１８】
2015083259.tif 000020
【図１９】
2015083259.tif 000021
【図２０】
2015083259.tif 000022
【図２１】
2015083259.tif 000023
【図２２】
2015083259.tif 000024
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
第１導電型の半導体基板における受光面側となる一面側に第２導電型の不純物拡散層を形成する第１工程と、
前記半導体基板の他面側にマスクパターンを形成する第２工程と、
前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、
前記マスクパターンを除去することにより前記パッシベーション膜を膜厚方向に貫通して前記半導体基板の他面側を露出させる開口部を形成する第４工程と、
前記半導体基板の他面側に電気的に接続する裏面側電極を前記開口部内に埋設する第５工程と、
前記不純物拡散層に電気的に接続する受光面側電極を前記半導体基板の一面側に形成する第６工程と、
を含むことを特徴とする太陽電池セルの製造方法。
【請求項２】
前記第４工程では、前記マスクパターンの側面であって前記パッシベーション膜から露出した露出部より前記マスクパターンの表面に酸素を供給して前記マスクパターンを焼却により除去すること、
を特徴とする請求項１に記載の太陽電池セルの製造方法。
【請求項３】
前記第３工程では、前記マスクパターンの側面の一部が露出する成膜条件で、常圧ＣＶＤ法またはスパッタリング法により前記パッシベーション膜を形成し、
前記第４工程では、前記パッシベーション膜が耐性を有する条件で前記マスクパターンを焼却により除去すること、
を特徴とする請求項２に記載の太陽電池セルの製造方法。
【請求項４】
前記第２工程では、前記パッシベーション膜の形成時の温度に耐性を有する樹脂を前記半導体基板の他面側に塗布する第７工程と、
前記樹脂を固化させて前記マスクパターンを形成する第８工程と、
を含むことを特徴とする請求項３に記載の太陽電池セルの製造方法。
【請求項５】
前記樹脂が熱硬化型合成樹脂であり、
前記第８工程では、前記熱硬化型合成樹脂を加熱して該熱硬化型合成樹脂を固化させること、
を特徴とする請求項４に記載の太陽電池セルの製造方法。
【請求項６】
前記第８工程と、前記第３工程と、前記第４工程における焼却による前記マスクパターンの除去が、ＣＶＤ装置におけるチャンバー内において前記チャンバー内の温度を調整することにより行われること、
を特徴とする請求項５に記載の太陽電池セルの製造方法。
【請求項７】
前記第８工程と前記第３工程と前記第４工程における焼却による前記マスクパターンの除去とのそれぞれが、マルチチャンバーシステムを備える前記ＣＶＤ装置において異なるチャンバー内で行われること、
を特徴とする請求項６に記載の太陽電池セルの製造方法。
【請求項８】
前記第８工程と前記第３工程と前記第４工程における焼却による前記マスクパターンの除去とが、前記ＣＶＤ装置における同一チャンバー内で行われること、
を特徴とする請求項６に記載の太陽電池セルの製造方法。
【請求項９】
前記樹脂が紫外線硬化型樹脂であり、
前記第８工程では、前記紫外線硬化型樹脂に紫外線を照射して該紫外線硬化型樹脂を固化させること、
を特徴とする請求項４に記載の太陽電池セルの製造方法。
【手続補正２】
【補正対象書類名】明細書
【補正対象項目名】００１５
【補正方法】変更
【補正の内容】
【００１５】
上述した課題を解決し、目的を達成するために、本発明にかかる太陽電池セルの製造方法は、第１導電型の半導体基板における受光面側となる一面側に第２導電型の不純物拡散層を形成する第１工程と、前記半導体基板の他面側にマスクパターンを形成する第２工程と、前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、前記マスクパターンを除去することにより前記パッシベーション膜を膜厚方向に貫通して前記半導体基板の他面側を露出させる開口部を形成する第４工程と、前記半導体基板の他面側に電気的に接続する裏面側電極を前記開口部内に埋設する第５工程と、前記不純物拡散層に電気的に接続する受光面側電極を前記半導体基板の一面側に形成する第６工程と、を含むことを特徴とする。
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
第１導電型の半導体基板における受光面側となる一面側に第２導電型の不純物拡散層を形成する第１工程と、
前記半導体基板の他面側にマスクパターンを形成する第２工程と、
前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、
前記マスクパターンを除去することにより前記パッシベーション膜を膜厚方向に貫通して前記半導体基板の他面側を露出させる開口部を形成する第４工程と、
前記半導体基板の他面側に電気的に接続する裏面側電極を前記開口部内に埋設する第５工程と、
前記不純物拡散層に電気的に接続する受光面側電極を前記半導体基板の一面側に形成する第６工程と、
を含み、
前記第４工程では、前記マスクパターンの側面であって前記パッシベーション膜から露出した露出部より前記マスクパターンの表面に酸素を供給して前記マスクパターンを焼却により除去すること、
を特徴とする太陽電池セルの製造方法。
【請求項２】
前記第３工程では、前記マスクパターンの側面の一部が露出する成膜条件で、常圧ＣＶＤ法またはスパッタリング法により前記パッシベーション膜を形成し、
前記第４工程では、前記パッシベーション膜が耐性を有する条件で前記マスクパターンを焼却により除去すること、
を特徴とする請求項１に記載の太陽電池セルの製造方法。
【請求項３】
前記第２工程では、前記パッシベーション膜の形成時の温度に耐性を有する樹脂を前記半導体基板の他面側に塗布する第７工程と、
前記樹脂を固化させて前記マスクパターンを形成する第８工程と、
を含むことを特徴とする請求項２に記載の太陽電池セルの製造方法。
【請求項４】
前記樹脂が熱硬化型合成樹脂であり、
前記第８工程では、前記熱硬化型合成樹脂を加熱して該熱硬化型合成樹脂を固化させること、
を特徴とする請求項３に記載の太陽電池セルの製造方法。
【請求項５】
前記第８工程と、前記第３工程と、前記第４工程における焼却による前記マスクパターンの除去が、ＣＶＤ装置におけるチャンバー内において前記チャンバー内の温度を調整することにより行われること、
を特徴とする請求項４に記載の太陽電池セルの製造方法。
【請求項６】
前記第８工程と前記第３工程と前記第４工程における焼却による前記マスクパターンの除去とのそれぞれが、マルチチャンバーシステムを備える前記ＣＶＤ装置において異なるチャンバー内で行われること、
を特徴とする請求項５に記載の太陽電池セルの製造方法。
【請求項７】
前記第８工程と前記第３工程と前記第４工程における焼却による前記マスクパターンの除去とが、前記ＣＶＤ装置における同一チャンバー内で行われること、
を特徴とする請求項５に記載の太陽電池セルの製造方法。
【請求項８】
前記樹脂が紫外線硬化型樹脂であり、
前記第８工程では、前記紫外線硬化型樹脂に紫外線を照射して該紫外線硬化型樹脂を固化させること、
を特徴とする請求項３に記載の太陽電池セルの製造方法。
【手続補正２】
【補正対象書類名】明細書
【補正対象項目名】００１５
【補正方法】変更
【補正の内容】
【００１５】
上述した課題を解決し、目的を達成するために、本発明にかかる太陽電池セルの製造方法は、第１導電型の半導体基板における受光面側となる一面側に第２導電型の不純物拡散層を形成する第１工程と、前記半導体基板の他面側にマスクパターンを形成する第２工程と、前記マスクパターンの厚みよりも薄い膜厚のパッシベーション膜を前記半導体基板の他面側に形成して、前記マスクパターンの側面の一部が露出するように前記マスクパターンを前記パッシベーション膜に埋設する第３工程と、前記マスクパターンを除去することにより前記パッシベーション膜を膜厚方向に貫通して前記半導体基板の他面側を露出させる開口部を形成する第４工程と、前記半導体基板の他面側に電気的に接続する裏面側電極を前記開口部内に埋設する第５工程と、前記不純物拡散層に電気的に接続する受光面側電極を前記半導体基板の一面側に形成する第６工程と、を含み、前記第４工程では、前記マスクパターンの側面であって前記パッシベーション膜から露出した露出部より前記マスクパターンの表面に酸素を供給して前記マスクパターンを焼却により除去すること、を特徴とする。
【国際調査報告】
2015083259.tif 000025
2015083259.tif 000026
2015083259.tif 000027
2015083259.tif 000028